(57)【要約】  繊維強化複合材料を形成する方法を提供する。この方法は２本以上の炭素繊維束を（ａ）固定化樹脂と共に、且つ、（ｂ）商業用炭素繊維製造工程に則して固定化してテープ半製品を形成すること、及び前記炭素繊維製造工程とは別の工程でこのテープ半製品にマトリックス樹脂を浸み込ませてプリプレグを形成することを含む。【選択図】図３
2021519858.tif 000002
【特許請求の範囲】
【請求項１】
２本以上の炭素繊維束を（ａ）固定化樹脂と共に、且つ、（ｂ）商業用炭素繊維製造工程に則して固定化して炭素繊維のテープ半製品を形成すること、及び
前記商業用炭素繊維製造工程とは別の工程で前記テープ半製品にマトリックス樹脂を浸み込ませてプリプレグを形成すること
を含む、方法。
【請求項２】
前記２本以上の炭素繊維束が同じ高さに存在する、請求項１に記載の方法。
【請求項３】
前記２本以上の炭素繊維束が相互に隣接する第１炭素繊維束と第２炭素繊維束を含む、請求項２に記載の方法。
【請求項４】
前記２本以上の炭素繊維束が相互に隣接しない第１炭素繊維束と第２炭素繊維束を含む、請求項２に記載の方法。
【請求項５】
前記固定化樹脂と前記マトリックス樹脂の材料が同じである、請求項１に記載の方法。
【請求項６】
前記固定化樹脂と前記マトリックス樹脂の材料が異なる、請求項１に記載の方法。
【請求項７】
前記固定化樹脂が１若しくは複数の熱硬化性樹脂、１若しくは複数の熱可塑性樹脂、又はそれらの組合せを含む、請求項１に記載の方法。
【請求項８】
前記マトリックス樹脂が１若しくは複数の熱硬化性樹脂、１若しくは複数の熱可塑性樹脂、又はそれらの組合せを含む、請求項１に記載の方法。
【請求項９】
前記テープ半製品の炭素繊維を開繊せずに前記全含浸工程を実施する、請求項１に記載の方法。
【請求項１０】
前記固定化樹脂が１若しくは複数の結合剤、１若しくは複数の含浸剤、又はそれらの組合せを含む、請求項１に記載の方法。
【請求項１１】
前記固定化樹脂が１若しくは複数の添加剤、１若しくは複数の充填剤、又はそれらの組合せを含む、請求項１に記載の方法。
【請求項１２】
前記マトリックス樹脂が１若しくは複数の添加剤、１若しくは複数の充填剤、又はそれらの組合せを含む、請求項１に記載の方法。
【請求項１３】
前記固定化工程の間に前記固定化樹脂が粉体、懸濁液、溶液、紡績糸、不織布マット、織布、フィルム、又はそれらが組み合わさった形で投入される、請求項１に記載の方法。
【請求項１４】
完全含浸プリプレグの２０％以下の体積分率で前記固定化樹脂が塗布され、且つ、前記含浸工程の間に追加のマトリックス樹脂が添加される、請求項１に記載の方法。
【請求項１５】
前記テープ半製品をスプールに巻き取ることをさらに含む、請求項１に記載の方法。
【請求項１６】
１２Ｋ以上のフィラメント数と１，０００フィラメント／ｍｍ以下のフィラメント密度を有する炭素繊維束を（ａ）固定化物質と共に、且つ、（ｂ）商業用炭素繊維製造工程に則して固定化してテープ半製品を形成すること、及び
前記炭素繊維製造工程とは別の工程で前記テープ半製品にマトリックス樹脂を浸み込ませて繊維強化複合材料を形成すること
を含む、方法。
【請求項１７】
前記固定化工程の前に３Ｋ以上のフィラメント数を有する前記炭素繊維束を開繊して前記１，０００フィラメント／ｍｍ以下のフィラメント密度を得ることをさらに含む、請求項１６に記載の方法。
【請求項１８】
前記フィラメント密度が８３３フィラメント／ｍｍ以下である、請求項１６に記載の方法。
【請求項１９】
前記繊維強化複合材料がプリプレグ又はフィラメントワインディングである、請求項１６に記載の方法。
【請求項２０】
前記固定化物質がサイジング剤又は樹脂である、請求項１６に記載の方法。
【請求項２１】
前記フィラメント数が２４Ｋ以上である、請求項１６に記載の方法。
【請求項２２】
前記固定化物質及び前記マトリックス樹脂の材料が同じである、請求項１６に記載の方法。
【請求項２３】
前記固定化物質及び前記マトリックス材料の材料が異なる、請求項１６に記載の方法。
【請求項２４】
前記テープ半製品をスプールに巻き取ることをさらに含む、請求項１６に記載の方法。
【請求項２５】
１又は複数の炭素繊維束群を垂直方向に分割してそれぞれ１又は複数の高さに配置し、それぞれの群の中の前記炭素繊維束を開繊すること、
前記１又は複数の炭素繊維束群をそれぞれの高さで（ａ）固定化樹脂と共に、且つ、（ｂ）商業用炭素繊維製造工程に則して固定化して１又は複数のテープ半製品を形成すること、及び
前記炭素繊維製造工程とは別の工程で前記１又は複数のテープ半製品にマトリックス樹脂を浸み込ませてプリプレグを形成すること
を含む、方法。
【請求項２６】
前記１又は複数の炭素繊維束群が第１炭素繊維束と第２炭素繊維束を含む第１炭素繊維束群及び第３炭素繊維束と第４炭素繊維束を含む第２炭素繊維束群を含む、請求項２５に記載の方法。
【請求項２７】
前記第１炭素繊維束と第２炭素繊維束が前記垂直分割工程の前に相互に隣接していない、請求項２６に記載の方法。
【請求項２８】
前記第１炭素繊維束と第２炭素繊維束が前記垂直分割工程の前に相互に隣接している、請求項２６に記載の方法。
【請求項２９】
前記垂直分割工程が前記表面処理の間、又はその前に開始される、請求項２５に記載の方法。
【請求項３０】
前記垂直分割工程が前記サイジング剤塗布の間、又はその前に開始される、請求項２５に記載の方法。
【発明の詳細な説明】
【技術分野】
【０００１】
本開示は繊維強化複合材料並びに同繊維強化複合材料の形成方法及び使用方法に関する。
【０００２】
［関連出願の相互参照］
本出願は２０１８年３月６日に出願された米国特許仮出願番号第６２／６３９４０９号の利益を要求し、これによりその仮特許出願の開示全体を参照により援用する。
【背景技術】
【０００３】
繊維強化複合材料は一般的に樹脂と強化用繊維を含む。多くの場合にこの樹脂と強化用繊維は、これらの構成要素が組み合わさったときに繊維強化複合材料がその樹脂と強化用繊維との中間の特性を有するように異なる特質を有する。例えば、この樹脂は強度が比較的に低くてもよいが比較的に高い伸長特性を有してもよく、一方でこの強化用繊維は強度が比較的に高くてもよいが比較的に脆くてもよい。複合材料に由来する部材はこの樹脂よりも高い強度を有し、また一方でこの強化用繊維と比べて比較的に頑丈である場合がある。
【発明の概要】
【０００４】
１つの実施形態では繊維強化複合材料の形成方法を開示する。この方法は２本以上の炭素繊維束を（ａ）固定化樹脂と共に、且つ、（ｂ）商業用炭素繊維製造工程に則して固定化してテープ半製品を形成すること、及び前記炭素繊維製造工程とは別の工程でこのテープ半製品にマトリックス樹脂を浸み込ませてプリプレグを形成することを含む。
【０００５】
別の実施形態では繊維強化複合材料の形成方法を開示する。この方法は１２Ｋ以上のフィラメント数と１，０００フィラメント／ｍｍ以下のフィラメント密度を有する炭素繊維束を（ａ）固定化物質と共に、且つ、（ｂ）商業用炭素繊維製造工程に則して固定化してテープ半製品を形成すること、及び前記炭素繊維製造工程とは別の工程でこのテープ半製品にマトリックス樹脂を浸み込ませて繊維強化複合材料を形成することを含む。
【０００６】
さらに別の実施形態では繊維強化複合材料の形成方法を開示する。この方法は１又は複数の炭素繊維束群を垂直方向に分割してそれぞれ１又は複数の高さに配置すること、前記１又は複数の炭素繊維束群をそれぞれの高さで（ａ）固定化樹脂と共に、且つ、（ｂ）商業用炭素繊維製造工程に則して固定化して１又は複数のテープ半製品を形成すること、及び前記炭素繊維製造工程とは別の工程で前記１又は複数のテープ半製品にマトリックス樹脂を浸み込ませてプリプレグを形成することを含む。
【図面の簡単な説明】
【０００７】
【図１】第１の実施形態に従う炭素繊維製造工程の模式的側面図を示す図である。
【０００８】
【図２】第１の実施形態に従う炭素繊維製造工程の模式的上面図を示す図である。
【０００９】
【図３】第１の実施形態に従う炭素繊維の垂直方向分割工程の模式的で断片的な斜視図を示す図である。
【００１０】
【図４】第２の実施形態に従う炭素繊維製造工程の模式的側面図を示す図である。
【００１１】
【図５】第２の実施形態に従う炭素繊維製造工程の模式的上面図を示す図である。
【００１２】
【図６】第２の実施形態に従う炭素繊維の垂直方向分割工程の模式的で断片的な斜視図を示す図である。
【発明を実施するための形態】
【００１３】
本開示の実施形態が本明細書に記載されている。しかしながら、これらの開示される実施形態は単なる例であり、他の実施形態が様々な代替的形態を取り得ることが理解されるべきである。図面は必ずしも実寸通りではなく、特定の構成要素の詳細を示すために幾つかの特徴を強調又は最小化する場合がある。したがって、本明細書において開示されている特定の構造と機能の詳細は限定を意図していると解釈されてはならず、単にこれらの実施形態を様々に用いるために当業者に教示するための代表として解釈されるべきである。当業者が理解するように、前記図面のいずれか１つを参照して例示及び説明されている様々な特徴が他の１又は複数の図面に例示されている特徴と組み合わさることで明示的に例示又は説明されていない実施形態を形成する場合がある。例示されている特徴を組み合わせることで典型的な用途に適した代表的な実施形態が提供される。しかしながら、本開示の教示に一致するこれらの特徴を様々に組み合わせ、且つ、改変することが特定の用途又は実施態様のために望ましい場合がある。
【００１４】
「約」という用語は開示又は請求されている実施形態を説明するために本明細書において使用される場合がある。「約」という用語は本開示において開示又は請求されている値を修飾する場合がある。このような例では「約」はこの用語が修飾する値がその値の±０％以内、０．１％以内、０．５％以内、１％以内、２％以内、３％以内、４％以内、５％以内、又は１０％以内であることを意味する場合がある。
【００１５】
強化用繊維の中では炭素繊維の比強度及び比剛性が一番高い。例えば、広範に使用されている工業用繊維であるＥガラスと比較して炭素繊維の比強度は２倍よりも高い場合があり、一方で比弾性率は４倍よりも高い場合がある。燃費、性能、及び／又は温室ガス排出との関連性が高い産業（例えば、航空産業及び自動車産業）にとって炭素繊維複合材料（すなわち炭素繊維からできている繊維強化複合材料）は特に有益であり得る。しかしながら、炭素繊維を部材に転換するコストは高いままであり、炭素繊維複合材料の利用に対するハードルとなっている。その結果、効率を改善し、無駄を排除し、且つ／又はコストを低下させるためのプロセス改善により炭素繊維複合材料の価値と市場が拡大する可能性がある。
【００１６】
炭素繊維は部材の生産におけるプリプレグ（繊維強化複合材料の一例）に使用される場合がある。一方向繊維、一方向繊維のトウ織物、又は一方向繊維のパイル織物などの連続体であることが典型的な炭素繊維と樹脂を予め含浸処理してこの樹脂がこれらの繊維に実質的に浸み込み、中間材料を形成しているプリプレグが形成される。このプリプレグを金型に入れて部材が生産され得る。含浸処理はこの繊維の塊の中へのこの樹脂のウェットスルー及び個々のフィラメントのウェットアウトを促進する状況にこの樹脂と繊維を曝す処理といってよい。このウェットアウトはこの樹脂が機械的に個々のフィラメントの表面特徴に結合し、且つ、化学的にこれらのフィラメントの分子的構造に結合するようにこの樹脂がこの繊維のフィラメントに充分に密着することといってよい。樹脂とフィラメントとの間の強固な結合が構造用途に最適な繊維強化複合材料特性を提供する場合がある。
【００１７】
フィラメントの厚さを減少させるために炭素繊維を開繊して薄いフィラメントの層にしてよく、樹脂がそれを通過して各フィラメントに到達する。この開繊処理には含浸処理と同時のボビンからの繊維の引き出しが含まれてよい。しかしながら、含浸処理と同時に炭素繊維を開繊することによりプリプレグを生産するための炭素繊維の転換に追加の転換コストが加わる場合がある。
【００１８】
炭素繊維は、トウバンドを形成するために平面上に広げられている複数の前駆繊維ストランドである出発材料のフィラメントの比較的に幅広だが薄いバンドとして作製され得る。トウバンドは科学ライン向けに約１，０００フィラメント以下からマイクロライン向けに最大で約１００ｍｍ、パイロットライン向けに約３００〜１，０００ｍｍ、及び商業生産ライン向けに約１ｍ〜５ｍ又は６ｍ以上まで様々な長さであり得る。それぞれの前駆繊維ストランドは特定のフィラメント数から構成されてよく、それをトウサイズと呼んでもよい。このトウサイズは約３Ｋ以下〜約６０Ｋ以上の範囲であってよく、ここでＫ＝１，０００である。特定のサイズの非限定的な例には約１Ｋ、約３Ｋ、約６Ｋ、約１２Ｋ、約１５Ｋ、約２４Ｋ、及び約５０Ｋが挙げられる。５０Ｋのトウが幅方向に約２０ｍｍ毎の間隔で配置されていると仮定するとフィラメント密度は約２，５００フィラメント／ｍｍになる。このフィラメント密度は他の形状、フィラメント径、及びトウサイズによって高くなったり低くなったりする場合がある。例えば、ラインの能力を増加させるために約３，５００フィラメント／ｍｍ又はそれ以上のフィラメント密度が望ましい場合がある。
【００１９】
前記前駆繊維は繊維の分子構造に配向性を付与するために最初に繊維を伸ばす多段階転換処理を受け、続いて高温の空気に繊維を曝露する固定化（熱硬化）処理を受けることが典型的である。次に固定化した繊維は一連の炉に沿って不活性環境内で一連の高温に曝される。この工程は炭化処理として知られている。生じた炭素繊維はこの炉を抜け出すと表面処理とその後のサイジング剤の塗布を受けてもよい。典型的にはこれらの工程の実施後に炭素繊維が円筒状パッケージ又はボビン状に巻かれ、フィルムで包まれ、そして出荷のために箱詰めされる。
【００２０】
前記表面処理は炭素繊維の樹脂との機械的及び／又は化学的結合を改善するために炉を抜け出した炭素繊維のフィラメントの物理的性質及び／又は化学的性質を改変する。この表面処理は繊維の物理的表面を変更、例えば表面をエッチングしてフィラメントと樹脂との間の機械的結合を促進する場合がある。この表面処理は各フィラメントの表面上の化学的反応性部位の数を増加させて樹脂との化学的結合を促進する場合もある。この表面処理は樹脂によるフィラメントのウェッティング（例えば、含浸又はウェットアウト又は被覆）を改善する場合もある。この表面処理はこれらの効果のうちの１又は複数をもたらし得る。
【００２１】
サイジング剤は様々な構成要素を含むフィラメントに塗布される複雑な化学混合物、例えば、フィルム形成剤、カップリング剤、樹脂、及び／又は他の化合物であることが典型的である。典型的にはサイジング剤は有機溶媒を使用した分散液若しくは溶液として、又は水性の溶液若しくは分散液として塗布され得る。サイジング剤の非限定的な機能には（１）以後の製織などの操作の間における摩滅からのフィラメントの保護、（２）静電気の制御、及び（３）フィラメントと後続の処理の間に塗布される樹脂との間の化学的結合の促進が含まれる。サイジングはマトリックス樹脂とはマトリックス樹脂の主要な機能が繊維と繊維の間での負荷の転移を容易にすること、及び外力又は環境劣化から繊維を保護することであるという点で異なる。また、マトリックス樹脂は炭素繊維よりも高い破損歪みを示す場合があり、且つ、本複合材料の剛性に寄与する場合がある。一旦乾燥するとこのサイジングは個々のフィラメントをまとめる力が弱くなる傾向がある。
【００２２】
炭素繊維を（例えば連続繊維又は樹脂を予め浸み込ませた繊維として）利用する方法にはボビンから引き出された炭素繊維束を開繊するための処理が含まれることが典型的である。この開繊処理は１又は複数の機能を担う。第１に、含浸を促進するため、又は樹脂による各フィラメントの被覆を促進するためにサイジング剤が塗布されている場合、個々のフィラメントは相互に分離されてよい。サイジングによりフィラメントがまとまる場合があるため、個々のフィラメントを被覆する樹脂の能力がこのサイジングにより阻害される場合がある。第２に、表面積を増加させて、又は塗布される樹脂に対してより多くのフィラメントを曝露させて個々のフィラメントの含浸処理が促進されるように前記開繊処理は前記トウのプロファイルを複数のフィラメントからなるより薄く、且つ、より幅広のバンドに改変することができる。
【００２３】
前記開繊処理は１又は複数の欠点を有し得る。一連の開繊バーを使用して張力をかけて開繊が行われることが多い。これらのバーは加熱されてもよく、静止、回転、揺動、又はこれらのアプローチの組合せを使用してよい。これらのバーは互い違いになっていてよく、それにより前記トウがそれぞれのバーの周りを部分的に取り囲み、且つ、その表面で引きずられることになる。これによりそれぞれの後続のバーで張力が上昇することになり得る。サイジングの作用に打ち勝つためにフィラメントを分離させる張力をかけた状態で生じるこれらのトウとバーとの間の相互作用によって複合材料又は部材として応力がかかったときにこれらのフィラメントを弱化する破損又は微小亀裂の原因となる損傷がこれらのフィラメントに生じる場合がある。この開繊処理のため、煩雑さと費用が前記炭素繊維束を中間材形態に転換する処理に加わる場合もある。この開繊処理が律速性であることによりこの処理にボトルネックが加わる場合がある。このようなボトルネックは含浸などの下流処理の製造コストの高騰に寄与する場合がある。
【００２４】
別の開繊方法は開繊挙動に影響するようにトウに当てられる空気流を利用する。このような技術は繊維の機械的操作により受ける損傷を減少させる場合があるが、この処理に煩雑さと出費を加え、且つ、下流処理の速度を限定する。
【００２５】
これらの欠点のうちの１又は複数を考慮して１又は複数の実施形態を提案する。これらの提案された処理は、前記含浸工程からトウの開繊を切り離し、且つ、開繊トウの製造と後の利用のための開繊トウの固定化を炭素繊維の商業生産の上流に置くことにより前記繊維強化複合材料（例えば、プリプレグ又はフィラメントワインディング）を生産する転換コストを減少させる。１又は複数の実施形態では炭素繊維の商業生産に則して炭素繊維束をテープ半製品に転換する第１工程、及び炭素繊維の商業生産とは別に前記テープ半製品にマトリックス樹脂を浸み込ませる第２工程が処理に含まれる。
【００２６】
１又は複数の実施形態に従うテープ半製品は様々な方法で製造可能である。約３Ｋ、約６Ｋ、約１２Ｋ、約２４Ｋ、及び約５０Ｋの炭素繊維束などの炭素繊維束を使用して直接的にテープ半製品に固定化してもよい。トウとトウとの間のギャップを除くため、又は追加の開繊を必要としない含浸処理に適切なレベルまでフィラメント密度を低下させるために炭素繊維製造工程に則して炭素繊維束をさらに開繊して所望のテープ形態又はテープ構造にした後で固定化してもよい。
【００２７】
例えば、５０Ｋ炭素繊維束は２，５００フィラメント／ｍｍのフィラメント密度で製造されてよく、前記含浸処理は固定化の前にトウの追加の開繊を必要とする約８３３フィラメント／ｍｍのフィラメント密度を必要としてよい。１つの実施形態では前記炭素繊維束は３つの異なる高さに分けられてよい。均一なテープ形態又はシート形態にするため、これらの異なる高さに分けられたトウを第１の幅（例えば２０ｍｍ）から第２の幅（例えば６０ｍｍ）に広げてよい。この方法を利用することにより前記トウの中央線の水平方向の配置が変わらず、それにより繊維にかかる張力の乱れが本繊維製造工程を通して最小限になる。各セットのトウを異なる高さで開繊し、且つ、組み合わせることができ、それにより同時に３本のテープ構造体が製造可能になる。開繊度を低くするために１本毎にトウを分割してよく、同時に２本のテープ構造体が製造される。開繊度を高くするために４本毎又は５本毎にトウを分割してよく、同時に対応する数のテープ構造体が製造される。１つの実施形態では選択されたトウから１本のテープ構造体だけが製造される場合があり、利用されなかったトウは通常の条件下で処理されてボビンにパッケージされ得る。
【００２８】
１又は複数の方法を使用して炭素繊維を固定化することができる。１つの方法はサイジング剤などの固定化物質を充分な濃度で利用することであり、これによりそのサイジングが乾燥すると前記繊維がテープ形態に保持され、スプールへの巻き取りとスプールからの巻き出しが容易になる。その代わりにサイジングの塗布を除外する、又は塗布されるサイジングの量の最小限にすることが有利である場合もある。このような場合では前記固定化物質は前記繊維に塗布される結合剤などの樹脂であってもよい。この結合剤（固定化樹脂の一例）の塗布は前記サイジング剤の塗布と同時であってよく、別々に塗布されてもよい。熱硬化性結合剤を利用する場合、塗布後のこの結合剤の硬化、部分硬化、又は溶融と冷却により前記繊維がテープ半製品形態で固定化する。前記固定化剤として熱可塑性結合剤を使用する場合、この結合剤を溶融及び冷却して前記繊維を固定化してテープ半製品の形態にしてもよい。この熱可塑性結合剤は前記含浸工程の間にフィラメントに浸み込む全てのマトリックス樹脂の一部となってもよく、又はこの結合剤が前記含浸工程後のマトリックス樹脂の全体を構成してもよい。
【００２９】
前記サイジング及び／若しくは結合剤に代えて、又は前記サイジング及び／若しくは結合剤に加えて炭素繊維に適切な形態の固定化樹脂の別段の塗布を組み合わせることができ、それによりスプールへの巻き取りとスプールからの巻き出しのために前記繊維が固定化及び／又は保護される。この固定化樹脂は前記結合剤と組成及び物性の点で類似していても異なっていてもよい。熱可塑性結合剤の場合、この結合剤は前記樹脂と異なる融点を有してよい。この固定化樹脂は炭素繊維の片側又は両側に塗布されてよい。この固定化樹脂は前記含浸工程の間にフィラメントに浸み込むマトリックス樹脂の一部又は全体になることができる。この固定化樹脂は例えば不織布又はフィルムの形態であってよく、且つ、単純にスプールへの巻き取り又はコアへの巻き取りを容易にするための前記第１工程における仕切りとして作用してよく、これにより間隔が疎らな複数の繊維からなる隣接する層が相互に作用せず、後続の処理のために損傷を与えずに前記テープ半製品を巻き出すことが可能になる。前記含浸工程の間にこの不織布又はフィルムは前記マトリックス樹脂の一部又は全体になる。前記繊維を固定化させる別の可能性は、前記樹脂よりも低い融点を有し、且つ、低い粘性を有するので融解するとフィラメントに容易に浸透し、且つ、冷却されると不織布などの前記固定化樹脂とフィラメントの両方に密着するマイクロクリスタリンワックスをあるいは含有する含浸剤を使用することを含む。
【００３０】
サイジング剤が前記繊維に塗布されている場合、このサイジングの濃度は前記繊維の１０重量％であることが典型的であり、約５％未満であることがさらに典型的であり、約３％未満であることが通常である。固定化樹脂が前記テープ半製品の製造に利用され、後続の含浸を介して前記複合材料のマトリックス樹脂の一部又は全体になる場合、この固定化樹脂は前記完全含浸プリプレグ基準で最大約８０体積％の濃度で、又は前記完全含浸プリプレグ基準で約４０体積％と６０体積％との間の濃度で塗布可能である。完全含浸プリプレグを基準とする樹脂体積分率は前記繊維の体積を含むがあらゆる空隙（空気が占める空間）を除外する前記複合材料の総体積に対する樹脂体積のパーセンテージの理論的計算結果である。
【００３１】
固定化樹脂がテープ半製品の製造に利用される場合、この固定化樹脂を炭素繊維の近傍に近づけるために適切な形態にこの固定化樹脂を別段の処理又はオフサイト処理で転換させることができる。この樹脂は熱可塑性樹脂又は熱硬化性樹脂又はこれらの２種類の樹脂の組合せであってよく、且つ、後続の処理や意中の用途での使用に必要な所望の特性に寄与する添加材、充填剤、又は他の化合物を含んでよい。このような形態には粉体、懸濁液、溶液、前記樹脂から製造されるフィラメントから形成される連続トウ又は紡績糸、前記フィラメントに由来する、又はスパンボンドとしての不織布マット、又は前記フィラメント若しくは紡績糸の製織若しくは縫合により製造される織布が含まれ得る。別の形態は前記樹脂から製造される１又は複数のフィルムを含んでよく、又は複数の形態の組合せを適用することもできる。
【００３２】
炭素繊維がテープ半製品として固定化されたところでこのテープ半製品を後続の含浸処理で使用するためにこのテープ半製品を輸送用に包装する。このテープ半製品の包装はこのテープ半製品が巻かれているスプールの形態であってよい。このテープ半製品が単一の開繊トウの形態である場合、この包装はボビンの形態であってよい。必要であればこの包装は、スプール又はパッケージ又はボビンを取り囲み、且つ、前記樹脂若しくは繊維、又は後続の処理に対する前記樹脂若しくは繊維の適合性に悪影響を与える可能性がある水分又は他の混入汚染物質に対して障壁を形成する保護層又はバッグを含むことができる。
【００３３】
前記第２工程において前記テープ半製品は、マトリックス樹脂を前記繊維に浸透させ、且つ、前記樹脂をフィラメントの所望の部分に浸み込ませるか、又はフィラメントの所望の部分を前記樹脂で被覆するために適切な状況に前記テープ半製品を曝すことにより含浸を施される。前記プリプレグ又は部材製品に目標の繊維濃度をもたらすために前記テープ半製品が充分な固定化樹脂を使用せずに調製される場合、適切な形態及び組成の追加マトリックス樹脂を塗布することができる。熱可塑性プリプレグが製造されている場合、これらの形態には粉体、不織布、溶液、懸濁液、フィルム、及び溶融樹脂流が含まれ得る。熱硬化性プリプレグが製造されている場合、これらの形態には粉体、フィルム、液体、溶液、懸濁液、及びペーストが含まれ得る。
【００３４】
前記第２工程はプリプレグの製造に関連する工程、例えば溶融重合体を前記繊維に塗布する溶融含浸、重合体を溶媒に溶解してその中に前記繊維を通して引き出す溶液塗工、溶液中に重合体粒子を懸濁してその中に前記繊維を通して引き出すスラリー塗工、非溶融重合体からなる隣り合う層を最初に付け加えるフィルム積層、樹脂浴の中に繊維を通して引き出すフィラメントワインディング、樹脂の乾燥粒子を直接的に前記繊維に塗布する粉体含浸、又は他の適切な含浸処理を利用してよい。
【００３５】
１又は複数の実施形態では炭素繊維の商業生産に則して炭素繊維をテープ半製品に転換する第１工程、及び炭素繊維の生産とは別に前記テープ半製品にマトリックス樹脂を浸み込ませる第２工程が処理に含まれる。この処理は含浸処理と同時に前記炭素繊維を開繊する処理と比べて幾つかの利点を有する。
【００３６】
第１に、一つの生産ラインに炭素繊維のテープ半製品への転換を加えることを容易にする比較的に遅い速度で炭素繊維が製造される。炭素繊維を製造するための典型的なライン速度は約６〜１２ｍ／分の範囲内である。様々な開繊技術が同様の処理速度を有している。炭素繊維をテープ形態に固定化するための処理速度もこの範囲内であることが典型的である。この固定化工程によって加わる煩雑さと費用は比較的に少なく、したがってこのような一体化によってわずかな費用が加わるだけである。
【００３７】
第２に、本製造工程に由来するフィラメントは緩みなく並んでいるわけではないがそれでも隣接するフィラメントとは独立しており、それにより前記含浸処理が目標とするフィラメント密度に応じて必要であれば開繊しやすくなっているため、トウの開繊の問題が減少する。あるいは、フィラメント密度が申し分なく本製造工程から外れている場合、追加の開繊を必要とせずに前記繊維を直接的にテープ形態に固定化することができる。
【００３８】
第３に、サイジング剤を塗っていない形態を利用する場合、サイジング剤の塗布を回避する可能性が考えられる。ある特定のマトリックス樹脂にとって、サイジング剤を塗っていない繊維がサイジング剤を塗ってある繊維よりも良好にこの樹脂に結合するように、サイジング剤を塗っていない繊維が性能上の利点をもたらす場合もある。例えば、炭素繊維に加えられる表面処理が炭素繊維フィラメントと前記マトリックス樹脂との間の結合の促進に関して非常に有効な場合がある。しかしながら、製織などの正統的な工程の中で炭素繊維の製造後処理を活用することには操作上の問題が付随するため、経済的な処理能力からサイジングが必要とされることが多い。サイジングが結合を促進し、且つ、操作を容易にする場合があるが、サイジングはサイジング剤が塗られていないが表面処理されている繊維と比較して性能を低下させることがある。別の利益としてはサイジングの使用を排除することでそれに関連する費用が除外される。あるいは、サイジングを是認する場合、前記繊維の製造及びこのサイジング剤の塗布と同時に前記繊維をテープ半製品に転換することにより前記繊維はこのサイジングが乾燥すると優先的なテープ形態又はフィラメント密度で保持され得る。ある特定の開繊技術、例えば水性溶液又は他の溶液中での超音波処理などが前記サイジング処理及び／又は表面処理と適合する場合もある。炭素繊維の形態をテープ又はシートに固定化するために結合剤が前記サイジングに組み込まれる場合もある。
【００３９】
前記含浸処理により前記マトリックス樹脂は各フィラメントと直接的に接触し、理想としては各フィラメントを被覆し、これらの２つの構成要素の結合が促進される。この結合は結果生じる複合材料の望ましい特性と互いに関係がある。しかしながら、前記含浸処理は費用が掛かり、且つ、煩雑である場合がある。前記炭素繊維の製造と同時に含浸を試みることによってこのような煩雑性が持続しない場合もある。このような含浸は後続の処理工程において前記炭素繊維製造工程とは別に実施される方がよい場合もある。
【００４０】
部材に転換される前に含浸がフィラメントにかなり施されている中間材料であるプリプレグを製造する場合、繊維張力、繊維温度、樹脂温度、印加圧力又は剪断力、加熱及び加圧時間、冷却時間、及び他の処理変数などの処理パラメーターが正確な制御を必要とすることがある。このような制御を達成するために必要な装備はかなりの投資である場合があり、したがって償却コストを最小限にするために前記炭素繊維の製造で達成可能な速度よりも速い速度（メートル／分又はフィート／分）で作動するように設計されている場合がある。例えば、約１２ｍ／分を超える速度が望ましい場合がある。加えて、このようなプリプレグラインは大半の既存の炭素繊維プラントでは、又は高額の追加投資無しでは一つの生産ラインの中に含めることが難しい広大な空間を占めることが典型的である。また、前記炭素繊維の製造に則してこのような系を運用する上での煩雑さも前記炭素繊維製造工程の正確で一貫した制御を妨げることがあり、生じた製品の性質とリスクがスクラップ、廃棄物、及び／又は動作不能時間を増加させた。例えば、炭素繊維の製造工程時の張力の正確な制御は前記繊維の一貫した機械的特性の確立にとって重要である。張力の正確な制御が損なわれる場合があり、又は前記炭素繊維の製造に最適な張力が前記繊維の含浸に最適な張力とは異なる場合がある。
【００４１】
１又は複数の実施形態では前記炭素繊維製造工程に則した前記炭素繊維のテープ半製品への転換、及び前記含浸処理に適切な制御と処理量による別の処理でのこのテープ半製品の含浸の完遂が開示される。前記テープ半製品の１つの利点は、より経済的に、且つ、前記繊維に対して過度の応力をかけずに含浸が起こるようにする最適な構成に原料を事前に配置して含浸を容易にすることである。このような状況下において、熱及び圧力及び剪断力を加えて個々のフィラメントを樹脂でウェットアウトする様々な方法で含浸が起こり得る。加熱は様々な機序、例えば赤外線利用、対流、伝導、マイクロウェーブなどの電磁波、又は他のソース、又は方法の組合せに由来するものであってよく、その加熱により前記繊維又は前記樹脂が加熱され、それが次に熱を他方に伝える場合があり、又は同時に前記樹脂と繊維の両方が加熱される場合がある。圧力と剪断力も様々な方法、例えばニップローラーの使用、ダブルベルトプレスの使用、ニーディングローラーの使用、前記テープに張力をかけて引っ張る含浸ローラーの使用、前記テープのねじり加工、超音波処理などの揺動、及び他の手段で印加可能である。
【００４２】
トウバンドは複数のトウを含んでよく、あらゆる数のこれらのトウを前記テープ半製品に転換することができる。全てのトウが利用されるわけではない場合、残りのトウは正統的な手法で処理され、且つ、例えば乾燥した繊維又はサイジング処理された繊維のボビンとして包装されてよい。これらのトウのうちの１本又は２本又は数本を利用して前記テープ半製品を作製する場合、その結果は幅狭のテープである。かなりの数のトウ又は全てのトウが利用される場合、その結果は幅広のテープ又はシートである。これらのテープ又はシートはそのまま包装されても包装前に切り目を入れて、又は他の手段により細分されてもよい。前記テープ半製品の幅は利用されているトウの数とこのトウバンドの幅に応じて数ミリメートルから数メートルもの範囲であり得る。
【００４３】
図１〜図６は固定化工程を含む炭素繊維製造工程の実施形態を説明している。図１〜図３は第１の実施形態に従う炭素繊維製造工程を開示している。図４〜図６は第２の実施形態に従う炭素繊維製造工程を開示している。図１〜図３の炭素繊維製造工程１０及び図４〜図６の炭素繊維製造工程１００には共通の処理工程が存在する。処理１０と処理１００はそれぞれスプール１２によって示されるようにポリアクリロニトリル（ＰＡＮ）などの前駆材料のスプールからの巻き出しから始まる。前記前駆材料の分子構造に配向性を付与するためにこの前駆繊維１４が伸長装置１６に供給される。これらの前駆繊維は配向性を付与されてトウバンドになり、熱硬化工程２０を施され、その後で炭化処理工程２２と黒鉛化工程２４を施される。
【００４４】
これらの図に模式的に示されているように、トウバンド２６を形成する１２本のトウ１８ａ〜１８ｌが存在する。それぞれのトウは例えば約１Ｋ、約３Ｋ、約６Ｋ、約１２Ｋ、約１５Ｋ、約２４Ｋ、及び約５０Ｋのトウサイズを有してよい。トウバンド２６の全幅２８は約１ｍ〜６ｍであり得、又はトウとトウとの間の増分が約０．２５ｍであり得る。一例として、トウバンド内に１００本の５０Ｋの炭素繊維束が存在し、且つ、それぞれのトウが炭素繊維束と炭素繊維束との間に２０ｍｍの間隔を空けている場合、このトウバンドバンドの全幅は約２ｍであり得る。
【００４５】
これらの図に示されているように、トウバンド２６にまず表面処理３０を施し、その後でサイジング剤３２を施す。この処理され、且つ、サイジングを塗布されたトウバンドがローラー間又は静止バー３６間に供給される。この表面処理３０はこのトウバンド２６を引っ張って表面処理材を含む溶液槽に出入りさせることを含む。前記サイジング３２はこのトウバンド２６を引っ張ってサイジング剤の溶液槽に出入りさせることを含む。これらの図に示されているように、これらの溶液槽を通過するトウバンド２６の引張はこれらのトウバンドが多数の接触点に接触することを含む。開繊領域３７及び３９の接触点と同様の様々な高さへのこれらの接触点の配置を利用することで前記炭素繊維束を開繊領域３７及び３９の位置で、又は開繊領域３７及び３９に代えて開繊することができる。
【００４６】
前記ローラー又は静止バー３６からの出力物は開繊領域３７又は３９で垂直方向に間隔を空けられる。図１〜図３に関し、ローラー３８ａ、３８ｂ、及び３８ｃはトウバンド２６由来の各炭素束をそれぞれ第１、第２、又は第３の高さ４０ａ、４０ｂ、及び４０ｃに配置する。図１〜図３に示されているように、第１の炭素繊維束４２ａは第１の最も高い高さ４０ａに配置され、第２の炭素繊維束４２ｂは第２の真ん中の高さ４０ｂに配置され、第３の炭素繊維束４２ｃは第３の最も低い高さ４０ｃに配置される。この分割順序をそれぞれ後続の炭素束について反復することができる。図１〜図３に示されているように、第１、第４、第７、及び第１０の炭素繊維束が第１の最も高い高さ４０ａに配置され、第２、第５、第８、及び第１１の炭素繊維束が第２の真ん中の高さ４０ｂに配置され、第３、第６、第９、及び第１２の炭素繊維束が第３の最も低い高さ４０ｃに配置される。隣り合う炭素繊維束の分割が図１〜図３に示されているが、隣接していない炭素繊維束を異なる高さに配置してもよい。分割された炭素繊維束４３ａ〜ｃがそれぞれスプレッダー４４ａ〜ｃとスプレッダー４６ａ〜ｃ上で開繊され、水平方向の装置中央線６６と同じ、又はほぼ同じ平行性を維持しつつ、異なる高さで配置されている個々のトウとトウとの間に生じたギャップを埋める。図１〜図３に示されている実施形態ではフィラメント密度は前記ローラー又は静止バー３６に侵入した炭素繊維束のフィラメント密度の３分の２まで低下してよい。
【００４７】
別の実施形態が図４〜図６に示されている。図４〜図６では１本毎にトウを使用し、且つ、これらの炭素繊維束を第１の高さと第２の高さ５０ａ及び５０ｂに配置することによりフィラメント密度が半分にまで低下し得る。図４〜図６に示されているように、ローラー５４ａ及び５４ｂをそれぞれ使用することで第１の炭素繊維束５２ａを第１の高い方の高さ５０ａに配置し、第２の炭素繊維束５２ｂを第２の低い方の高さ５０ｂに配置する。この分割順序をそれぞれ後続の炭素束について反復することができる。図４〜図６に示されているように、第１、第３、第５、第７、第９、及び第１１の炭素繊維束が第１の高い方の高さ５０ａに配置され、第２、第４、第６、第８、第１０、及び第１２の炭素繊維束が第２の低い方の高さ５０ｂに配置される。隣り合う炭素繊維束の分割が図４〜図６に示されているが、隣接していない炭素繊維束を異なる高さに配置してもよい。分割された炭素繊維束５３ａ及び５３ｂがそれぞれスプレッダー５６ａ及び５６ｂとスプレッダー５８ａ及び５８ｂ上で開繊され、水平方向の装置中央線６６と同じ、又はほぼ同じ平行性を維持しつつ、異なる高さで配置されている個々のトウとトウとの間に生じたギャップを埋める。
【００４８】
分割され、開繊された炭素繊維束をボックス６０に示されるように固定化樹脂又は固定化物質で固定化してテープ半製品６２を作製する。この固定化樹脂又は固定化物質は前記テープ半製品を含浸処理するために使用される前記マトリックス樹脂と同じ物質でも異なる物質でもよい。この固定化樹脂は１若しくは複数の結合剤、１若しくは複数の含浸剤、又はそれらの組合せを含んでよい。この固定化樹脂は１若しくは複数の添加剤、１若しくは複数の充填剤、又はそれらの組合せを含んでもよい。この固定化樹脂は前記固定化工程の間に粉体、懸濁液、溶液、紡績糸、不織布マット、織布、フィルム、又はそれらが組み合わさった形で投入され得る。この固定化物質は１若しくは複数の樹脂、又は１若しくは複数のサイジング剤であり得る。
【００４９】
前記テープ半製品６２は１又は複数のコイル６４に巻き付けられてよい。１又は複数の実施形態では前記テープ半製品６２が巻かれると前記炭素製造工程が終了し、その巻かれたテープ半製品６２が巻き出されると前記含浸処理が開始する。その後、前記炭素繊維製造工程とは別の工程でこの巻き出されたテープ半製品にマトリックス樹脂を浸み込ませる。
【００５０】
例となる実施形態をこれまでに説明してきたが、これらの実施形態は特許請求の範囲に包含される全ての可能性のある形態を説明しているわけではない。本明細書において使用されている言葉は限定よりもむしろ説明のための言葉であり、本開示の主旨と範囲から逸脱することなく様々な変更が可能であることが理解される。これまでに説明してきたように様々な実施形態の特徴を組み合わせることで明示的に説明又は例示されていない場合がある本発明のその他の実施形態を形成することができる。様々な実施形態を１又は複数の望ましい特質に関して他の実施形態又は先行技術実施態様よりも利点を提供するものとして、又は好ましいものとして説明してきたかもしれないが、当業者は望ましい全体的な系統的特性を達成するために１又は複数の特徴又は特質を犠牲にできることを理解しており、それは特定の用途及び実施態様に依存する。これらの特性は費用、強度、耐久性、ライフサイクルコスト、市場性、外観、包装、サイズ、保守性、重量、製造可能性、組立性等を含み得るがこれらに限定されない。したがって、どの実施形態も１又は複数の特質に関して他の実施形態又は先行技術実施態様ほど望ましくないと説明されている限り、これらの実施形態は本開示の範囲外ではなく、特定の用途に望ましい場合がある。
【図１】
2021519858.tif 000003
【図２】
2021519858.tif 000004
【図３】
2021519858.tif 000005
【図４】
2021519858.tif 000006
【図５】
2021519858.tif 000007
【図６】
2021519858.tif 000008
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
同平面にある第１セットの炭素繊維束と第２セットの炭素繊維束を含むトウバンドであって、前記第１炭素繊維束セットと第２炭素繊維束セットのトウが水平方向で互いに間隔を空けて配置されている前記トウバンドを提供すること、
第１の水平方向のギャップを第１の高さで前記第１セットの炭素繊維束間に形成し、且つ、第２の水平方向のギャップを第２の高さで前記第２セットの炭素繊維束間に形成して前記第１の水平方向のギャップと前記第２の高さにある前記第２炭素繊維束セットのトウを一直線に配置し、且つ、前記第２の水平方向のギャップと前記第１の高さにある前記第１炭素繊維束セットのトウを一直線に配置するために前記第１セットの炭素繊維束を前記第２セットの炭素繊維束から垂直方向に分割してそれぞれ前記第１の高さと前記第２の高さに配置すること、
前記第１炭素繊維束セットの炭素フィラメントを前記第１の高さにある前記第１の水平方向のギャップの中に広げて第１開繊炭素繊維束セットを形成すること、
前記第１開繊炭素繊維束セットの炭素フィラメントを固定化樹脂で固定化して１又は複数の第１パッケージを形成するように構成されている１又は複数のテープ半製品を前記第１開繊炭素繊維束セットから形成すること、及び
前記第２炭素繊維束セットを巻いて前記１又は複数の第１パッケージとは別の１又は複数の第２パッケージにすること
を含む、方法。
【請求項２】
前記第１炭素繊維束セットが第１炭素繊維束と第２炭素繊維束を含み、前記第２炭素繊維束セットが第３炭素繊維束と第４炭素繊維束を含み、且つ、前記垂直分割工程の前に前記トウバンドの中で前記第１炭素繊維束と第２炭素繊維束が相互に隣接していない、請求項１に記載の方法。
【請求項３】
前記垂直分割工程の前に前記トウバンドの中で前記第３炭素繊維束と第４炭素繊維束が相互に隣接しない、請求項２に記載の方法。
【請求項４】
前記第３炭素繊維束と第４炭素繊維束が前記垂直分割工程の後に前記第２の高さで相互に隣接する、請求項２に記載の方法。
【請求項５】
前記第１炭素繊維束と第２炭素繊維束が前記垂直分割工程の後に前記第１の高さで相互に隣接する、請求項２に記載の方法。
【請求項６】
前記垂直分割工程に則して前記トウバンドを表面処理に曝すことをさらに含む、請求項１に記載の方法。
【請求項７】
前記垂直分割工程に則して前記トウバンドをサイジング剤に曝すことをさらに含む、請求項１に記載の方法。
【請求項８】
前記１又は複数の第１テープ半製品にマトリックス樹脂を浸み込ませて１又は複数のプリプレグを形成することをさらに含む、請求項１に記載の方法。
【請求項９】
前記固定化樹脂と前記マトリックス樹脂の材料が同じである、請求項８に記載の方法。
【請求項１０】
前記固定化樹脂と前記マトリックス樹脂の材料が異なる、請求項８に記載の方法。
【請求項１１】
前記１又は複数の第１テープ半製品を巻いて前記１又は複数の第１パッケージにすることをさらに含む、請求項１に記載の方法。
【請求項１２】
前記第２炭素繊維束セットの炭素フィラメントを前記第２の高さにある前記第２の水平方向のギャップの中に広げて第２開繊炭素繊維束セットを形成することをさらに含み、前記巻き取り工程が前記第２開繊炭素繊維束セットを巻いて前記１又は複数の第２パッケージにすることを含む、請求項１に記載の方法。
【請求項１３】
前記提供工程が炭素繊維ラインの炉から前記トウバンドを提供することを含む、請求項１に記載の方法。
【請求項１４】
同平面にある第１セットの炭素繊維束と第２セットの炭素繊維束を含むトウバンドであって、前記第１炭素繊維束セットと第２炭素繊維束セットのトウが水平方向で互いに間隔を空けて配置されている前記トウバンドを搬送すること、
第１の水平方向のギャップを第１の高さで前記第１セットの炭素繊維束間に形成し、且つ、第２の水平方向のギャップを第２の高さで前記第２セットの炭素繊維束間に形成して前記第１の水平方向のギャップと前記第２の高さにある前記第２炭素繊維束セットのトウを一直線に配置し、且つ、前記第２の水平方向のギャップと前記第１の高さにある前記第１炭素繊維束セットのトウを一直線に配置するために前記第１炭素繊維束セットを前記第２炭素繊維束セットから分割してそれぞれ前記第１の高さと前記第２の高さに配置すること、
前記第１炭素繊維束セットの炭素フィラメントを前記第１の高さにある前記第１の水平方向のギャップの中に水平方向に広げて第１開繊炭素繊維束セットを形成すること、
前記第１開繊炭素繊維束セットを巻いて１又は複数の第１パッケージにすること、及び
前記第２炭素繊維束セットを巻いて前記１又は複数の第１パッケージとは別の１又は複数の第２パッケージにすること
を含む、方法。
【請求項１５】
前記第１の高さにある前記第１開繊炭素繊維束セットのフィラメントを固定化樹脂で固定化して前記第１開繊炭素繊維束セットから１又は複数の第１テープ半製品を形成することをさらに含み、前記１又は複数の第１テープ半製品としての前記第１開繊炭素繊維束セットに対して前記第１開繊セットの巻き取りを実施する、請求項１４に記載の方法。
【請求項１６】
前記１又は複数の第１テープ半製品にマトリックス樹脂を浸み込ませて１又は複数のプリプレグを形成することをさらに含む、請求項１５に記載の方法。
【請求項１７】
前記固定化樹脂と前記マトリックス樹脂の材料が同じである、請求項１６に記載の方法。
【請求項１８】
前記固定化樹脂と前記マトリックス樹脂の材料が異なる、請求項１６に記載の方法。
【請求項１９】
前記第１炭素繊維束セットが第１炭素繊維束と第２炭素繊維束を含み、前記第２炭素繊維束セットが第３炭素繊維束と第４炭素繊維束を含み、前記トウバンドが前記第１炭素繊維束、第２炭素繊維束、第３炭素繊維束、及び第４炭素繊維束を含み、且つ、前記分割工程の前に前記トウバンドの中で前記第１炭素繊維束と第２炭素繊維束が相互に隣接しない、請求項１４に記載の方法。
【請求項２０】
前記分割工程の前に前記トウバンドの中で前記第３炭素繊維束と第４炭素繊維束が相互に隣接しない、請求項１９に記載の方法。
【請求項２１】
前記第３炭素繊維束と第４炭素繊維束が前記分割工程の後に前記第２の高さで相互に隣接する、請求項１９に記載の方法。
【請求項２２】
前記トウバンドが約１〜６メートルの幅を有する、請求項１４に記載の方法。
【請求項２３】
前記第２炭素繊維束セットの炭素フィラメントを前記第２の高さにある前記第２の水平方向のギャップの中に水平方向に広げて第２開繊炭素繊維束セットを形成することをさらに含み、前記第２セットの巻き取りが前記第２開繊炭素繊維束セットを巻いて前記１又は複数の第１パッケージとは別の前記１又は複数の第２パッケージにすることを含む、請求項１４に記載の方法。
【請求項２４】
前記１又は複数の第１及び第２パッケージがそれぞれ１又は複数の第１スプールと第２スプールを含む、請求項１４に記載の方法。
【請求項２５】
前記１又は複数の第１及び第２パッケージがそれぞれ１又は複数の第１ボビンと第２ボビンを含む、請求項１４に記載の方法。
【請求項２６】
前記搬送工程が炭素繊維ラインの炉から前記トウバンドを搬送することを含む、請求項１４に記載の方法。
【請求項２７】
前駆材料をスプールから巻き出すこと、
前記前駆材料を処理して同平面にある第１セットの炭素繊維束と第２セットの炭素繊維束を含むトウバンドであって、前記第１炭素繊維束セットと第２炭素繊維束セットが水平方向で互いに間隔を空けて配置されている前記トウバンドを形成すること、
第１の水平方向のギャップを第１の高さで前記第１セットの炭素繊維束間に形成し、且つ、第２の水平方向のギャップを第２の高さで前記第２セットの炭素繊維束間に形成して前記第１の水平方向のギャップと前記第２の高さにある前記第２炭素繊維束セットのトウを一直線に配置し、且つ、前記第２の水平方向のギャップと前記第１の高さにある前記第１炭素繊維束セットのトウを一直線に配置するために前記第１炭素繊維束セットを前記第２炭素繊維束セットから分割してそれぞれ前記第１の高さと前記第２の高さに配置すること、
前記第１炭素繊維束セットの炭素フィラメントを前記第１の高さにある前記第１の水平方向のギャップの中に水平方向に広げて第１開繊炭素繊維束セットを形成すること、
前記第１開繊炭素繊維束セットを巻いて１又は複数の第１パッケージにすること、及び
前記第２炭素繊維束セットを巻いて前記１又は複数の第１パッケージとは別の１又は複数の第２パッケージにすること
を含む、方法。
【請求項２８】
前記第１の高さにある前記第１開繊炭素繊維束セットのフィラメントを固定化樹脂で固定化して前記第１開繊炭素繊維束セットから１又は複数の第１テープ半製品を形成することをさらに含み、前記１又は複数の第１テープ半製品としての前記第１開繊炭素繊維束セットに対して前記第１開繊セットの巻き取りを実施する、請求項２７に記載の方法。
【請求項２９】
前記１又は複数の第１テープ半製品にマトリックス樹脂を浸み込ませて１又は複数のプリプレグを形成することをさらに含む、請求項２８に記載の方法。
【請求項３０】
前記固定化樹脂と前記マトリックス樹脂の材料が異なる、請求項２９に記載の方法。
【請求項３１】
前記固定化樹脂と前記マトリックス樹脂の材料が同じである、請求項２９に記載の方法。
【請求項３２】
前記トウバンドが約１〜６メートルの幅を有する、請求項２７に記載の方法。
【請求項３３】
前記処理工程が前記前駆材料の向きを合わせて前記トウバンドにすることを含む、請求項２７に記載の方法。
【請求項３４】
前記トウバンドの熱硬化処理、炭化処理、及び黒鉛化処理のうちの１又は複数を前記分割工程の前にさらに含む、請求項２７に記載の方法。
【請求項３５】
前記スプールからの巻き出し工程と前記分割工程が同時である、請求項２７に記載の方法。
【請求項３６】
前記処理工程と前記分割工程が同時である、請求項２７に記載の方法。
【請求項３７】
前記第２炭素繊維束セットの炭素フィラメントを前記第２の高さにある前記第２の水平方向のギャップの中に水平方向に広げて第２開繊炭素繊維束セットを形成することをさらに含み、前記第２セットの巻き取りが前記第２開繊炭素繊維束セットを巻いて前記１又は複数の第１パッケージとは別の前記１又は複数の第２パッケージにすることを含む、請求項２７に記載の方法。
【請求項３８】
前記１又は複数の第１及び第２パッケージがそれぞれ１又は複数の第１スプールと第２スプールを含む、請求項２７に記載の方法。
【請求項３９】
前記１又は複数の第１及び第２パッケージがそれぞれ１又は複数の第１ボビンと第２ボビンを含む、請求項２７に記載の方法。
【国際調査報告】
2021519858.tif 000009